АРМИРОВАННАЯ СТЕКЛОВОЛОКНАМИ ДИСТАНЦИОННАЯ РАМКА ДЛЯ СТЕКЛОПАКЕТА

1. Дистанционная рамка для стеклопакета, содержащая по меньшей мере:
полимерную основу (I), содержащую по меньшей мере две параллельные боковые стенки (1,2), соединенные друг с другом через внутреннюю стенку (3) и наружную стенку (4), причем боковые стенки (1,2), внутренняя стенка (3) и наружная стенка (4) окружают полую камеру (5),
причем основа (I)
- имеет содержание стекловолокон от 0 вес.% до 40 вес.% и
- имеет, благодаря пустотам, снижение веса на 10-20 вес.%, причем
- пустоты получены в результате добавления по меньшей мере одного пенообразователя, и
- количество добавленного пенообразователя составляет от 0,5 вес.% до 1,5 вес.%.
2. Дистанционная рамка по п. 1, причем уменьшение веса составляет от 11 вес.% до 14 вес.%.
3. Дистанционная рамка по п. 1 или 2, причем количество добавленного пенообразователя составляет от 0,7 вес.% до 1,0 вес.%.
4. Дистанционная рамка по одному из пп. 1-3, причем основа (I) содержит от 1,0 вес.% до 4,0 вес.% маточной смеси красителя.
5. Дистанционная рамка по п. 4, причем основа (I) содержит от 1,3 вес.% до 2,0 вес.% маточной смеси красителя.
6. Дистанционная рамка по одному из пп. 1-5, причем основа (I) является стойкой к излому при прикладывании усилия до 1800-2500 Н.
7. Дистанционная рамка по одному из пп. 1-6, причем основа (I) содержит по меньшей мере полиэтилен (PE), поликарбонаты (PC), полистирол, полибутадиен, полинитрилы, сложные полиэфиры, полиуретаны, полиметилметакрилаты, полиакрилаты, полиамиды, полиэтилентерефталат (PET), полибутилентерефталат (PBT), предпочтительно полипропилен (PP), акрилонитрил-бутадиен-стирол (ABS), акрилонитрил-стирол-акриловый эфир (ASA), акрилонитрил-бутадиен-стирол/поликарбонат (ABS/PC), стирол-акрилонитрил (SAN), полиэтилентерефталат/поликарбонат (PET/PC), полибутилентерефталат/поликарбонат (PBT/PC) или их сополимеры, производные или смеси.
8. Дистанционная рамка по одному из пп. 1-7, причем основа (I) содержит по меньшей мере стирол-акрилонитрил (SAN) или полипропилен (PP), или их сополимеры, или производные, или смеси.
9. Дистанционная рамка по одному из пп. 1-8, причем в каждую боковую стенку (1,2) вставлена усиливающая полоса (6,6'), которая содержит по меньшей мере один металл или металлический сплав, предпочтительно сталь, и имеет толщину от 0,05 мм до 1 мм и ширину от 1 мм до 5 мм.
10. Дистанционная рамка по одному из пп. 1-9, причем дистанционная рамка имеет по меньшей мере на наружной стенке (4) изоляционную пленку (8), которая содержит полимерную несущую пленку и по меньшей мере один металлический или керамический слой, причем толщина полимерной несущей пленки в изоляционной пленке (8) составляет от 10 мкм до 100 мкм, а толщина металлического или керамического слоя изоляционной пленки (8) составляет от 10 нм до 1500 нм, причем изоляционная пленка (8) содержит по меньшей мере еще один полимерный слой толщиной от 5 мкм до 100 мкм, и металлический или керамический слой изоляционной пленки (8) содержит по меньшей мере железо, алюминий, серебро, медь, золото, хром, оксид кремния, нитрид кремния или их сплавы, или смеси, или оксиды, и причем полимерная несущая пленка изоляционной пленки (8) содержит по меньшей мере полиэтилентерефталат, этиленвиниловый спирт, поливинилиденхлорид, полиамиды, полиэтилен, полипропилен, силиконы, акрилонитрилы, полиметилакрилаты или их сополимеры или смеси.
11. Способ получения дистанционной рамки по одному из пп. 1-10 для стеклопакета, согласно которому
готовят смесь из по меньшей мере одного полимера, маточной смеси красителя и пенообразователя,
смесь расплавляют в экструдере при температуре от 170°C до 230°C,
разлагают пенообразователь, и газ вспенивает расплавленный материал,
расплав продавливают через формовочный инструмент и получают основу (I),
основу (I) стабилизируют и
основу (I) охлаждают.
12. Способ по п. 11, причем подготавливают гранулированную смесь, содержащую по меньшей мере 95,0-99,0 вес.% полимера с 30,0-40,0 вес.% стекловолокон, 1,0-4,0 вес.% маточной смеси красителя и 0,5-1,5 вес.% пенообразователя.
13. Способ по п. 11 или 12, причем смесь плавят в экструдере при температуре от 215°C до 220°C.
2
14. Способ по одному из пп. 11-13, причем расплавленный материал вспенивают с помощью CO.
15. Применение дистанционной рамки по одному из пп. 1-10 в многослойном остеклении, предпочтительно в стеклопакетах, в частности, в оконных стеклах или стеклянных фасадах зданий.